(57)【要約】【課題】炭素繊維強化樹脂成形品に新規な用途を提供すると共に、新規な用途に用いられる炭素繊維強化樹脂成形品の製造方法を提供する。【解決手段】解繊された炭素繊維の切断物、未硬化の熱硬化性樹脂、及び、強磁性体の粉末粒子を含む混合材料を得る混合材料調製工程Ｑ１と、混合材料を成形型に充填し、加熱により熱硬化性樹脂を硬化させる成形工程Ｑ２と、を具備する製造方法により、解繊された炭素繊維の切断物、及び、強磁性体の粒子が、熱硬化性樹脂のマトリクスに分散しており、全体として強磁性を示す炭素繊維強化樹脂成形品を製造する。【選択図】図１
2019006960.tif 000002
【特許請求の範囲】
【請求項１】
解繊された炭素繊維の切断物、及び、強磁性体の粒子が、熱硬化性樹脂のマトリクスに分散しており、全体として強磁性を示す
ことを特徴とする炭素繊維強化樹脂成形品。
【請求項２】
モータのロータコアまたはステータコアである
ことを特徴とする請求項１に記載の炭素繊維強化樹脂成形品。
【請求項３】
解繊された炭素繊維の切断物、未硬化の熱硬化性樹脂、及び、強磁性体の粉末粒子を含む混合材料を得る混合材料調製工程と、
前記混合材料を成形型に充填し、加熱により熱硬化性樹脂を硬化させる成形工程と、
を具備することを特徴とする炭素繊維強化樹脂成形品の製造方法。
【請求項４】
熱硬化性樹脂は、常温で液体のフェノール樹脂であり、
前記混合材料調製工程は、
炭素繊維の切断物、未硬化の熱硬化性樹脂、及び、揮発性有機溶媒を混合して混錬物とする混錬工程と、
前記混錬物から揮発性有機溶媒を除き乾燥物とする乾燥工程と、
前記乾燥物を粉砕する粉砕工程と、
粉砕された前記乾燥物を強磁性体の粉末粒子と混合する混合工程と、を具備する
ことを特徴とする請求項３に記載の炭素繊維強化樹脂成形品の製造方法。
【請求項５】
熱硬化性樹脂は、常温で液体のフェノール樹脂であり、
前記混合材料調製工程は、
炭素繊維の切断物、未硬化の熱硬化性樹脂、揮発性有機溶媒、及び、強磁性体の粉末粒子を混合し、炭素繊維を解繊しつつ混錬物とする混錬工程と、
前記混錬物から揮発性有機溶媒を除き乾燥物とする乾燥工程と、を具備し、
前記成形工程は、前記乾燥物の粉砕物または前記乾燥物の融解物を前記成形型に充填し、加熱する工程である
ことを特徴とする請求項３に記載の炭素繊維強化樹脂成形品の製造方法。
【発明の詳細な説明】
【技術分野】
【０００１】
本発明は、炭素繊維強化樹脂成形品、及び、その製造方法に関するものである。
【背景技術】
【０００２】
炭素繊維強化樹脂（ＣＦＲＰ）は、軽量で機械的強度が高い。例えば、鉄と比べると、ＣＦＲＰの比重は約１／５であり、引張強度は約６倍である。そのため、ＣＦＲＰは金属材料に代替し得る材料として期待されているが、現状では、航空機や自動車の構造材料、釣り竿やゴルフクラブのシャフト材など、まだまだ用途が限定されている。
【０００３】
本出願人は、これまで、切削が困難であると言われているＣＦＲＰを容易に切削加工するノウハウを積み重ねると共に、金型を使用したＣＦＲＰの成形に関する研究・開発を進める中で、ＣＦＲＰの新規な用途を模索してきた。本発明は、その過程でなされたものである。
【発明の概要】
【発明が解決しようとする課題】
【０００４】
以上のように、本発明は、炭素繊維強化樹脂成形品の新規な用途の提供、及び、新規な用途に用いられる炭素繊維強化樹脂成形品の製造方法の提供を、課題とするものである。
【課題を解決するための手段】
【０００５】
上記の課題を解決するため、本発明にかかる炭素繊維強化樹脂成形品（以下、「ＣＦＲＰ成形品」と称することがある）は、
「解繊された炭素繊維の切断物、及び、強磁性体の粒子が、熱硬化性樹脂のマトリクスに分散しており、全体として強磁性を示す」ものである。
【０００６】
「炭素繊維」としては、ポリアクリロニトリルを原料とするＰＡＮ系炭素繊維、石油や石炭のピッチを原料とするピッチ系炭素繊維の何れも、使用することができる。
【０００７】
「強磁性体」としては、鉄、コバルト、ニッケル、これらの合金、或いは、フェライトを使用することができる。
【０００８】
本構成のＣＦＲＰ成形品は、強磁性を示す点で、新規なＣＦＲＰ成形品である。そのため、磁性が求められる用途、例えば、モータやトランス等の磁心、磁気ヨーク、磁気ヘッド、電磁石、磁気記録材料としての用途を、ＣＦＲＰ成形品に新たに提供することができる。
【０００９】
ここで、炭素繊維として、炭素繊維が一方向または交差する方向に引き揃えられたシート材や、炭素繊維の織物を使用した場合は、ＣＦＲＰ成形品の全体に強磁性体の粒子を均一に分散させることが困難となるおそれがある。これに対して、本構成のＣＦＲＰ成形品では、解繊された切断物として樹脂のマトリクス中に炭素繊維を分散させているため、炭素繊維と強磁性体の粒子とが良好に混合し、それぞれが樹脂中に均一に分散しているＣＦＲＰ成形品とすることができる。なお、「解繊」は、繊維の束がほぐされて分離し、それぞれの繊維の方向がランダムとなった状態とすることを指している。
【００１０】
本発明にかかる炭素繊維強化樹脂成形品は、上記構成に加え、
「モータのロータコアまたはステータコアである」ものとすることができる。
【００１１】
本構成は、ＣＦＲＰで形成された新規なロータコアまたはステータコアである。従前より、モータのコア材には、鉄に少量のケイ素が添加されたケイ素鋼が使用されている。ケイ素鋼は密度が高いため、従来のコア材はモータの回転時にそれ自体が負荷となる。また、所定の回転数に達するまでの所要時間が長いため、エネルギー効率が悪い。更に、物体の質量に比例する慣性モーメントが大きくなるため、回転を止めようとしてもすぐには止まらず応答性が悪い。そして、半導体の実装など軽量な小物品を搬送するロボットアームに使用されるモータ等、大きなトルクを要しないモータであってもケイ素鋼の重いコア材が使用されているのが現状であり、エネルギーの無駄でもある。
【００１２】
これに対し、本構成は、鉄と同等以上の強度を有しながら、密度の小さいＣＦＲＰで形成されたコア材である。そのため、従来のコア材と異なり、モータ回転時の負荷が小さく、所定の回転数に達するまでの所要時間が短いことに加え、慣性モーメントが小さく応答性が良好である利点を有している。
【００１３】
加えて、本構成のコア材は、ケイ素鋼製の従来のコア材とは異なり、錆びを生じないという利点も有している。
【００１４】
次に、本発明に係る炭素繊維強化樹脂成形品の製造方法（以下、単に「製造方法」と称することがある）は、
「解繊された炭素繊維の切断物、未硬化の熱硬化性樹脂、及び、強磁性体の粉末粒子を含む混合材料を得る混合材料調製工程と、
前記混合材料を成形型に充填し、加熱により熱硬化性樹脂を硬化させる成形工程と、
を具備する」ものである。
【００１５】
これは、上記構成の炭素繊維強化樹脂成形品の製造方法である。なお、成形工程では、加熱に加え、加圧することができる。
【００１６】
本発明に係る炭素繊維強化樹脂成形品の製造方法は、上記構成に加え、
「熱硬化性樹脂は、常温で液体のフェノール樹脂であり、
前記混合材料調製工程は、
炭素繊維の切断物、未硬化の熱硬化性樹脂、及び、揮発性有機溶媒を混合して混錬物とする混錬工程と、
前記混錬物から揮発性有機溶媒を除き乾燥物とする乾燥工程と、
前記乾燥物を粉砕する粉砕工程と、
粉砕された前記乾燥物を強磁性体の粉末粒子と混合する混合工程と、を具備する」ものとすることができる。
【００１７】
或いは、本発明に係る炭素繊維強化樹脂成形品の製造方法は、上記構成に替えて、
「熱硬化性樹脂は、常温で液体のフェノール樹脂であり、
前記混合材料調製工程は、
炭素繊維の切断物、未硬化の熱硬化性樹脂、揮発性有機溶媒、及び、強磁性体の粉末粒子を混合し、炭素繊維を解繊しつつ混錬物とする混錬工程と、
前記混錬物から揮発性有機溶媒を除き乾燥物とする乾燥工程と、を具備し、
前記成形工程は、前記乾燥物の粉砕物または前記乾燥物の融解物を前記成形型に充填し、加熱する工程である」ものとすることができる。
【００１８】
何れの製造方法であっても、詳細は後述するように、高磁性体の粒子がマトリクス中に均一に分散したＣＦＲＰ成形品を製造することができる。
【００１９】
ここで、「フェノール樹脂」は、フェノール類とアルデヒド類との縮合反応により合成される樹脂であり、原料とするフェノール類やアルデヒド類の種類や割合、触媒の種類などの合成条件によって、得られる樹脂の性質が異なり、熱硬化性、熱可塑性、常温硬化性のフェノール樹脂が存在する。また、常温で液体のフェノール樹脂も、顆粒状、微粒子状など常温で固体のフェノール樹脂も存在する。本製造方法では、常温で液体であり、且つ、熱硬化性のフェノール樹脂を使用する。また、「揮発性有機溶媒」は、常温で揮発する有機溶媒であり、アセトン、エタノール、メタノールを例示することができる。
【００２０】
従来、ＣＦＲＰのマトリクスとして使用されている熱硬化性樹脂は、エポキシ樹脂を始め殆どが主剤と硬化剤とを混合して重合させる二液性の樹脂である。そのため、炭素繊維と混合した状態では、硬化の進行を抑制するために冷凍保存をする必要があり、そのように保存したとしても長期保存が困難であるため、使い勝手が悪い。これに対し、本製造方法では、硬化剤を必要とせず加熱のみによって硬化し、常温では硬化しないフェノール樹脂を使用するため、成形工程に供する前の状態で長期保存が可能である。
【発明の効果】
【００２１】
以上のように、本発明により、炭素繊維強化樹脂成形品に新規な用途を提供することができると共に、新規な用途に用いられる炭素繊維強化樹脂成形品の製造方法を、提供することができる。
【図面の簡単な説明】
【００２２】
【図１】第一実施形態の製造方法の工程図である。
【図２】実施例Ｅ１１及び実施例Ｅ１２の磁化曲線である。
【図３】実施例Ｅ１２及び実施例Ｅ１３の磁化曲線である。
【図４】第二実施形態の製造方法の工程図である。
【図５】実施例Ｅ２１及び実施例Ｅ２２の磁化曲線である。
【図６】第二実施形態の変形例の製造方法の工程図である。
【発明を実施するための形態】
【００２３】
以下、本発明の具体的な実施形態である製造方法、及び、製造される炭素繊維強化樹脂成形品について、説明する。
【００２４】
第一実施形態の製造方法は、図１に示すように、混錬工程Ｐ１と、乾燥工程Ｐ２と、粉砕工程Ｐ３と、混合工程Ｐ４と、充填工程Ｐ５と、硬化工程Ｐ６とを具備している。第一実施形態では、混錬工程Ｐ１〜混合工程Ｐ４が本発明の混合材料調製工程Ｑ１に相当し、充填工程Ｐ５〜硬化工程Ｐ６が本発明の成形工程Ｑ２に相当する。
【００２５】
混錬工程Ｐ１では、炭素繊維の切断物を未硬化の熱硬化性樹脂、及び、揮発性有機溶媒と混合する。未硬化の熱硬化性樹脂としては、常温で液体のフェノール樹脂を使用する。この工程により、炭素繊維がフェノール樹脂及び揮発性有機溶媒と混錬された混錬物が得られる。常温で液体のフェノール樹脂は、粘性の高い液体であるが、揮発性有機溶媒と共に使用することにより、炭素繊維とフェノール樹脂とを十分に混合することができる。
【００２６】
乾燥工程Ｐ２では、混錬物に含まれる揮発性有機溶媒を揮発させる。揮発性有機溶媒は常温で揮発するものであるが、４０℃〜７０℃に加熱することにより、効率よく揮発させることができる。この工程を経て、混錬物は硬い顆粒状の乾燥物となる。
【００２７】
粉砕工程Ｐ３では、硬い顆粒状の乾燥物を粉砕し、微細な粉末とする。炭素繊維は、混錬工程Ｐ１においてある程度は解繊されているが、この粉砕工程Ｐ３において、より解繊される。
【００２８】
混合工程Ｐ４では、粉砕された乾燥物を強磁性体の粉末粒子と混合して混合材料とする。本実施形態では、炭素繊維とフェノール樹脂とを混合したものを予め粉末としてから強磁性体の粉末粒子と混合しており、粉末同士の混合となるため、強磁性体の粉末粒子が炭素繊維及びフェノール樹脂と良好に混合している状態の混合材料を、得ることができる。
【００２９】
充填工程Ｐ５では、混合材料を成形型に充填する。混合材料は乾燥した粉末状であるため、成形型が複雑な形状であっても、その隅々まで充填させることができる。
【００３０】
硬化工程Ｐ６では、混合材料が充填された成形型を加熱し、熱硬化樹脂を硬化させる。この工程は、加圧しつつ行うことができる。
【００３１】
上記の工程Ｐ１〜Ｐ６を経て、解繊された炭素繊維の切断物、及び、強磁性体の粒子が、熱硬化性樹脂であるフェノール樹脂のマトリクスに分散しているＣＦＲＰ成形品が製造される。
【００３２】
＜実施例Ｅ１１＞
ＰＡＮ系炭素繊維の切断物（繊維の長さ６ｍｍ、太さ５μｍ〜１０μｍ）５０質量％、常温で液体のフェノール樹脂４５質量％、アセトン５質量％を混合し、混錬物を得た。混錬物を約７０℃で乾燥してアセトンを乾燥させ、粉砕した。強磁性体として鉄の粉末（株式会社高純度化学研究所製、ＦＥＥ１３ＰＢ）を使用し、乾燥物の粉砕物と混合して混合材料とした。混合割合は、質量比で、（炭素繊維とフェノール樹脂との和）：鉄＝１．７：１．２とした。混合材料を成形型（直径１０ｍｍ、厚さ３ｍｍ）に充填し、加圧しつつ加熱してフェノール樹脂を硬化させ、ＣＦＲＰ成形品を得た。
【００３３】
＜実施例Ｅ１２＞
強磁性体としてマンガンフェライトの粉末（株式会社高純度化学研究所製、ＭＮＦ０２ＰＢ）を使用した以外は、実施例Ｅ１１と同様にし、実施例Ｅ１２のＣＦＲＰ成形品を得た。
【００３４】
実施例のＣＦＲＰ成形品の密度は、実施例Ｅ１１が２．１８、実施例Ｅ１２が２．０４であり、ケイ素鋼の密度（約７．８）に比べ、かなり小さい値（１／３未満）であった。
【００３５】
実施例Ｅ１１，Ｅ１２のＣＦＲＰ成形品について、振動試料型磁力計を使用して、外部磁場をかけたときの磁化の強さを測定した。磁場の方向は、試料の厚さ方向とした。測定された磁化曲線を図２に示す。何れの試料も、外部磁場を正逆方向に増加させた際に、同一方向に磁化の大きさが増加しており、強磁性を示している。飽和質量磁化の大きさは、強磁性体として鉄を使用した実施例Ｅ１１は約６３ｅｍｕ／ｇであり、強磁性体としてマンガンフェライトを使用した実施例Ｅ１２の約２５ｅｍｕ／ｇより大きな値を示した。
【００３６】
また、実施例Ｅ１１，Ｅ１２何れの磁化曲線においても、保持力が小さい軟磁性を示しており、モータのコア材やトランスの磁心として適していることが分かる。そこで、実施例Ｅ１１，Ｅ１２それぞれと同様に得た混合材料を、モータのコア材の形状に成形した。コア材の形状としては、永久磁石界磁型直流モータのロータコアである「溝（スロット）付きコア」の形状とした。対比のために、ケイ素鋼製の従来のロータコアと、同一サイズ・同一形状となるように成形型を精密に作成した。この成形型に混合材料を充填し、加圧しつつ加熱してフェノール樹脂を硬化させた。脱型した成形体に、シャフトを挿し込むための孔を加工し、実施例のロータコアを得た。
【００３７】
実施例のロータコアの溝にコイルを巻いてモータ内にセットし、１２Ｖの直流を印加したしたところ、ステータに対してロータが回転し、モータとして問題なく機能することが確認された。また、機械的時定数（最大回転数の６３．２％に達するまでの時間）は、約８００ｍｓｅｃであった。これは、同一サイズ・同一形状のケイ素鋼製のロータコアを使用した従来のモータの機械的時定数９５０ｍｓｅｃより小さく、所定の回転数に達するまでの所要時間が短いことを示している。また、上記のように、実施例のロータコアの比重はケイ素鋼製の従来のロータコアの比重の１／３未満と小さいことから、実施例のロータコアを使用したモータは回転時の負荷が小さく、物体の質量に比例する慣性モーメントも小さいことから、応答性も高いことが分かる。
【００３８】
なお、ＣＦＲＰ成形品における強磁性体の割合と磁化の大きさとの関係を確認するために、強磁性体の混合割合を実施例Ｅ１２の１／２、すなわち質量比で、（炭素繊維とフェノール樹脂の和）：鉄＝１．７：０．６とした以外は、実施例Ｅ１２と同様に作成した実施例Ｅ１３について、外部磁場をかけたときの磁化の強さを測定した。実施例Ｅ１３の磁化曲線を、実施例Ｅ１２と合わせて図３に示す。図３から明らかなように、飽和質量磁化の大きさは、強磁性体の割合が高い実施例Ｅ１２の方が、実施例Ｅ１３の約１６ｅｍｕ／ｇより大きい。強磁性体の混合割合をＣＦＲＰ成形品全体における質量割合に換算すると、実施例Ｅ１２では約４１％で実施例Ｅ１３では約２６％であり、飽和質量磁化の大きさは、ＣＦＲＰ成形品全体における強磁性体の質量割合と比例関係にあることが確認された。
【００３９】
次に、第二実施形態の製造方法について説明する。第二実施形態の製造方法は、図４に示すように、混錬工程Ｓ１と、乾燥工程Ｓ２と、粉砕工程Ｓ１３と、充填工程Ｓ１４と、硬化工程Ｓ１５とを具備している。第二実施形態では、混錬工程Ｓ１〜乾燥工程Ｓ２が本発明の混合材料調製工程Ｑ１に相当し、粉砕工程Ｓ１３〜硬化工程Ｓ１５が本発明の成形工程Ｑ２に相当する。
【００４０】
混錬工程Ｓ１では、炭素繊維の切断物、未硬化の熱硬化性樹脂、揮発性有機溶媒、及び、強磁性体の粉末粒子を混合する。未硬化の熱硬化性樹脂としては、常温で液体のフェノール樹脂を使用する。この工程では、炭素繊維を十分に解繊しつつ、混合・混錬する。これにより、第一実施形態とは異なり、最初の工程で炭素繊維と強磁性体の粉末粒子とを混合する場合であっても、強磁性体の粉末粒子を均一に分散させることが可能となる。このように最初の工程で炭素繊維と強磁性体の粉末粒子とを混合する場合、仮に、炭素繊維として、炭素繊維を一方向または交差する方向に引き揃えたシート材や炭素繊維の織物を使用したとすると、強磁性体の粉末粒子は単に炭素繊維のシート材や炭素繊維の織物の表面にまぶされた状態（付着した状態）にとどまり、混合状態が不均一となりやすい。これに対し、本実施形態では炭素繊維として切断物を使用しており、且つ、十分に解繊しているため、強磁性体の粉末粒子が均一に分散した混錬物を得ることができる。
【００４１】
乾燥工程Ｓ２は、混錬物に含まれる揮発性有機溶媒を揮発させる工程であり、第一実施形態の乾燥工程Ｐ２と同様に、４０℃〜７０℃の加熱下で行うことができる。この工程を経て、混錬物は硬い顆粒状の乾燥物となる。この乾燥物は、「解繊された炭素繊維の切断物、未硬化の熱硬化性樹脂、及び、強磁性体の粉末粒子を含む混合材料」に相当する。
【００４２】
粉砕工程Ｓ１３では、硬い顆粒状の乾燥物を粉砕する。第一実施形態では、粉砕工程Ｐ３後の混合工程Ｐ４で炭素繊維と十分に混合するために、微細粒子となるまで乾燥物を粉砕する必要があった。これに対し、第二実施形態における粉砕工程Ｓ１３は、この後の充填工程Ｓ１４で成形型に充填され易い程度まで粉砕すれば足りるため、炭素繊維の最終的な長さを第一実施形態より長いものとすることが可能である。炭素繊維は、強磁性体の粉末粒子と十分に混合させることができれば、より長い方が、ＣＦＲＰ成形品の機械的強度を高くすることができ、望ましい。
【００４３】
充填工程Ｓ１４では、粉砕された乾燥物（混合材料）を成形型に充填する。硬化工程Ｓ１５では、粉砕された乾燥物が充填された成形型を加熱し、熱硬化樹脂を硬化させる。この工程は、加圧しつつ行うことができる。
【００４４】
上記の工程Ｓ１，Ｓ２，Ｓ１３〜Ｓ１５を経て、解繊された炭素繊維の切断物、及び、強磁性体の粒子が、熱硬化性樹脂であるフェノール樹脂のマトリクスに分散しているＣＦＲＰ成形品が製造される。
【００４５】
＜実施例Ｅ２１＞
ＰＡＮ系炭素繊維の切断物（繊維の長さ６ｍｍ、太さ５μｍ〜１０μｍ）５０質量％、常温で液体のフェノール樹脂４５質量％、アセトン５質量％、及び、強磁性体として鉄の粉末（ＪＦＥスチール株式会社製、ＪＩＰ（ＫＩＰ）３０４Ａ）を混合し、炭素繊維を十分に解繊しつつ混錬物を得た。強磁性体の混合割合は、質量比で、（炭素繊維とフェノール樹脂の和）：鉄＝１．７：１．２とした。混錬物を約７０℃で乾燥してアセトンを乾燥させ、乾燥物を得た。乾燥物を粉砕して成形型（直径１０ｍｍ、厚さ３ｍｍ）に充填し、加圧しつつ加熱してフェノール樹脂を硬化させ、ＣＦＲＰ成形品を得た。
【００４６】
＜実施例Ｅ２２＞
強磁性体としてマンガン亜鉛フェライトの粉末（ＪＦＥスチール株式会社製、ＬＤ−Ｍ）を使用した以外は、実施例Ｅ２１と同様にし、実施例Ｅ２２のＣＦＲＰ成形品を得た。
【００４７】
得られたＣＦＲＰ成形品の密度は、実施例Ｅ２１が２．２５、実施例Ｅ２２が２．１１であり、ケイ素鋼の密度（約７．８）に比べ、かなり小さい値（１／３未満）であった。
【００４８】
実施例Ｅ２１，Ｅ２２のＣＦＲＰ成形品について、振動試料型磁力計を使用して、外部磁場をかけたときの磁化の強さを測定した。磁場の方向は、試料の厚さ方向とした。測定された磁化曲線を図５に示す。何れの試料も、外部磁場を正逆方向に増加させた際に、同一方向に磁化の大きさが増加しており、強磁性を示している。また、磁化曲線において保磁力は小さく、軟磁性を示した。飽和質量磁化の大きさは、強磁性体として鉄を使用した実施例Ｅ２１は約８０ｅｍｕ／ｇであり、強磁性体としてマンガン亜鉛フェライトを使用した実施例Ｅ２２の約３３ｅｍｕ／ｇより大きな値を示した。
【００４９】
以上のように、本実施形態の製造方法によれば、強磁性を示す新規なＣＦＲＰ成形品を製造することができ、ＣＦＲＰ成形品に新規な用途を提供することができる。
【００５０】
そして、新規な用途の一例として、強磁性を示すＣＦＲＰ成形品をモータのロータコアとしたところ、ケイ素鋼製のコア材を有する従来のモータに比べて、モータの回転の際の負荷が小さく、所定の回転数に達するまでの所要時間が短く、且つ、慣性モーメントが小さく応答性の高いモータを製造することができた。
【００５１】
更に、この新規なロータコアでは、強磁性体として鉄を使用した場合であっても、鉄の粉末粒子はマトリクスの樹脂に取り囲まれた状態であるため、ケイ素鋼製の従来のコア材とは異なり、錆びを生じないという利点も有している。
【００５２】
また、マトリクスの樹脂として熱硬化性のフェノール樹脂を使用しているため、成形型に充填する前の状態で長期の保存が可能であり、製造が容易である。加えて、フェノール樹脂は、耐熱性や高温下での機械的強度が高いため、回転により高温となり得るモータのコア材とするＣＦＲＰ成形品のマトリクスとして適している。
【００５３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５４】
例えば、第二実施形態の製造方法の変形例として、図６に示す製造方法を採用することができる。第二実施形態では、乾燥工程Ｓ２を経て得られた硬い顆粒状の乾燥物を、成形工程Ｑ２において粉砕し、成形型に乾式充填していた。これに対し、図６に示す変形例では、乾燥工程Ｓ２を経て得られた硬い顆粒状の乾燥物を、粉砕することなく、加熱により融解させ、射出により成形型に充填する。フェノール樹脂は熱硬化性であっても、固体の乾燥物は加熱によりいったん融解してから硬化する。この製造方法では、加熱・融解工程Ｓ２３、充填工程Ｓ２４、及び、硬化工程Ｓ２５が、本発明の成形工程Ｑ２に相当する。
【００５５】
また、上記の実施形態では、強磁性体の混合割合を、質量比で、（炭素繊維とフェノール樹脂の和）：強磁性体＝１．７：１．２とした場合を例示したが、ＣＦＲＰ成形品における強磁性体の割合は、コア材とする場合の形状や、製品に求められる磁化の大きさに応じて、変更することができる。
【符号の説明】
【００５６】
Ｑ１  混合材料調製工程
Ｑ２  成形工程
Ｐ１  混錬工程
Ｐ２  乾燥工程
Ｐ３  粉砕工程
Ｐ４  混合工程
Ｐ５  充填工程
Ｐ６  硬化工程
Ｓ１  混錬工程
Ｓ２  乾燥工程
Ｓ１３  粉砕工程
Ｓ１４  充填工程
Ｓ１５  硬化工程
Ｓ２３  加熱・融解工程
Ｓ２４  充填工程
Ｓ２５  硬化工程
【図１】
2019006960.tif 000003
【図２】
2019006960.tif 000004
【図３】
2019006960.tif 000005
【図４】
2019006960.tif 000006
【図５】
2019006960.tif 000007
【図６】
2019006960.tif 000008